(57)【要約】  セルロース系フィラメント糸を組み入れた難燃性布地。セルロース系フィラメント糸は、難燃性（固有ＦＲであるか、又はＦＲとなるように処理されたかのいずれか）又は非難燃性であり得る。いくつかの実施形態による布地は、全体が、セルロース系フィラメント糸から形成される。しかし、いくつかの実施形態による布地は、さらなる糸を含むことにより、布地がＮＦＰＡ  １９７１及び／又は２１１２に従うことを保証する。【特許請求の範囲】
【請求項１】
非難燃性セルロース系フィラメント糸を含み、ＡＳＴＭ  Ｄ６４１３に従って試験した場合に、４インチ以下の炭化長及び２秒間以下の残炎時間を有する、難燃性布地。
【請求項２】
非難燃性セルロース系フィラメント糸がレーヨンを含む、請求項１に記載の難燃性布地。
【請求項３】
複数の難燃性紡績糸をさらに含む、請求項１に記載の難燃性布地。
【請求項４】
複数の難燃性紡績糸の少なくともいくつかが、ＦＲモダクリル繊維を含む、請求項３に記載の難燃性布地。
【請求項５】
複数の難燃性紡績糸の少なくともいくつかが、３０〜９０％のＦＲモダクリル繊維を含む、請求項４に記載の難燃性布地。
【請求項６】
複数の難燃性紡績糸の少なくともいくつかが、セルロース系繊維及び、ＦＲモダクリル繊維以外の固有難燃性の繊維の少なくとも１つをさらに含む、請求項４に記載の難燃性布地。
【請求項７】
複数の紡績糸の少なくともいくつかが、４０〜７０％のＦＲモダクリル繊維、約３０〜４０％のセルロース系繊維、及び約１０〜１５％のアラミド繊維を含む、請求項６に記載の難燃性布地。
【請求項８】
セルロース系フィラメント糸を含み、機械方向及び幅方向を有し、ＩＳＯ  １７４９３に従って試験した場合に、機械方向及び幅方向のいずれにおいても熱収縮が１０％以下である、難燃性布地。
【請求項９】
セルロース系フィラメント糸が、難燃性セルロース系フィラメント糸を含む、請求項８に記載の難燃性布地。
【請求項１０】
セルロース系フィラメント糸が、難燃性レーヨンフィラメント糸を含む、請求項９に記載の難燃性布地。
【請求項１１】
難燃性セルロース系フィラメント糸が布地における第１の糸を構成し、布地が第１の糸とは異なる第２の糸をさらに含み、難燃性セルロース系フィラメント糸と第２の糸との両方が、布地の機械方向又は幅方向の一方に備えられる、請求項９に記載の難燃性布地。
【請求項１２】
第２の糸がフィラメント糸を含む、請求項１１に記載の難燃性布地。
【請求項１３】
第２の糸が、固有難燃性の材料を含むフィラメント糸を含む、請求項１２に記載の難燃性布地。
【請求項１４】
固有難燃性の材料が、パラ−アラミド、メタ−アラミド、ＰＢＩ，ＰＢＯ、又は液晶ポリマー材料を含む、請求項１３に記載の難燃性布地。
【請求項１５】
布地が、第１の糸及び第２の糸とは異なる第３の糸をさらに含み、第３の糸が紡績糸である、請求項１１に記載の難燃性布地。
【請求項１６】
第２の糸が紡績糸を含む、請求項１１に記載の難燃性布地。
【請求項１７】
布地の機械方向又は幅方向の一方において、難燃性セルロース系フィラメント糸１５本毎に、少なくとも１本の第２の糸を含む、請求項１１に記載の難燃性布地。
【請求項１８】
第２の糸が、固有難燃性の材料を含むフィラメント糸を含み；
布地が難燃性の第３の糸をさらに含み、難燃性の第３の糸は紡績糸であり；
難燃性セルロース系フィラメント糸と第２の糸との両方が、布地の機械方向又は幅方向の一方に備えられ；
第３の糸が、布地の機械方向又は幅方向の他方に備えられる；
請求項１１に記載の難燃性布地。
【請求項１９】
第２の布地に取り付けられた第１の布地を含む難燃性複合布地であって、第１の布地がセルロース系フィラメント糸を含み、複合布地が、ＩＳＯ  １７４９３に従って試験した場合に、１０％以下の熱収縮を有する、難燃性複合布地。
【請求項２０】
ＡＳＴＭ  Ｄ６４１３に従って試験した場合に、４インチ以下の炭化長及び２秒間以下の残炎時間を有するサーマルライナーである、請求項１９に記載の難燃性複合布地。
【請求項２１】
第１の布地及び第２の布地が取り付けられる第３の布地をさらに含む、請求項１９に記載の難燃性複合布地。
【請求項２２】
セルロース系フィラメント糸がレーヨンを含む、請求項１９に記載の難燃性複合布地。
【請求項２３】
セルロース系フィラメント糸が、非難燃性セルロース系フィラメント糸を含む、請求項１９に記載の難燃性複合布地。
【請求項２４】
第１の布地が、ＦＲモダクリル繊維を含む複数の難燃性紡績糸をさらに含む、請求項２３に記載の難燃性複合布地。
【請求項２５】
セルロース系フィラメント糸が、難燃性セルロース系フィラメント糸を含む、請求項１９に記載の難燃性複合布地。
【請求項２６】
難燃性セルロース系フィラメント糸が、第１の布地における第１の糸を構成し、第１の布地が、第１の糸とは異なる第２の糸をさらに含む、請求項２５に記載の難燃性複合布地。
【請求項２７】
第１の布地が機械方向及び幅方向をさらに含み、難燃性セルロース系フィラメント糸と第２の糸との両方が、第１の布地の機械方向又は幅方向の一方に備えられる、請求項２６に記載の難燃性複合布地。
【請求項２８】
第２の糸が、固有難燃性の材料を含むフィラメント糸を含む、請求項２６に記載の難燃性複合布地。
【請求項２９】
第１の布地が、第１の糸及び第２の糸とは異なる第３の糸をさらに含み、第３の糸が難燃性紡績糸である、請求項２８に記載の難燃性複合布地。
【請求項３０】
難燃性セルロース系フィラメント糸と第２の糸との両方が、第１の布地の機械方向又は幅方向の一方に備えられ；
少なくとも１本の第２の糸が、機械方向又は幅方向の一方における難燃性セルロース系フィラメント糸１５本毎に、機械方向又は幅方向の一方に備えられ；
第３の糸が、第１の布地の機械方向又は幅方向の他方に備えられる；
請求項２９に記載の難燃性複合布地。
【発明の詳細な説明】
【技術分野】
【０００１】
（関連出願の相互参照）
本出願は、２０１４年８月２９日に出願され、「Ｆａｃｅ  Ｃｌｏｔｈｓ  ｆｏｒ  Ｆｉｒｅ  Ｆｉｇｈｔｅｒ  Ｔｈｅｒｍａｌ  Ｌｉｎｅｒｓ  Ｈａｖｉｎｇ  Ｃｅｌｌｕｌｏｓｉｃ  Ｆｉｌａｍｅｎｔ  Ｙａｒｎｓ」の名称を有する米国仮特許出願第６２／０４３，７３７号、及び、２０１５年４月２９日に出願され、「Ｆａｃｅｃｌｏｔｈｓ  ｆｏｒ  Ｆｉｒｅ  Ｆｉｇｈｔｅｒ  Ｔｈｅｒｍａｌ  Ｌｉｎｅｒｓ  Ｈａｖｉｎｇ  Ｃｅｌｌｕｌｏｓｉｃ  Ｆｉｌａｍｅｎｔ  ａｎｄ／ｏｒ  Ｓｔｒｅｔｃｈ  Ｂｒｏｋｅｎ  Ｙａｒｎｓ」の名称を有する米国仮特許出願第６２／１５４，２４８号の利益を主張し、これらの両方の全体は、この参照によってここに組み込まれる。
【０００２】
本発明の実施形態は、セルロース系フィラメント糸により、少なくとも部分的に形成された難燃性布地（ｆｌａｍｅ  ｒｅｓｉｓｔａｎｔ  ｆａｂｒｉｃ）に関する。
【背景技術】
【０００３】
防護衣服は、着用者が遭遇するかもしれない危険な環境条件から、着用者を防護するようにデザインされる。このような衣服には、消防士及び他の救助隊員、産業及び電気作業者、並びに軍人によって着用されるようにデザインされたものが含まれる。
【０００４】
衣服が危険な状況において着用者を十分に防護することを保証するために、このような衣服（又は、このような衣服の構成層若しくは一部）の性能の基準となる規格が、公表されている。例えば、米国防火協会（Ｎａｔｉｏｎａｌ  Ｆｉｒｅ  Ｐｒｏｔｅｃｔｉｏｎ  Ａｓｓｏｃｉａｔｉｏｎ（ＮＦＰＡ））１９７１（２０１３年版、この参照によって本明細書に組み込まれる）は、消防士の衣服に要求される性能の基準となる。ＮＦＰＡ  ２１１２（２０１２年版、この参照によって本明細書に組み込まれる）は、フラッシュ火災に対して防護する、産業作業者の衣服に要求される性能の基準となる。これらの規格のどちらも、衣服及び／又はそれらの個々の層若しくは一部が、ＡＳＴＭ  Ｄ６４１３（１９９９）（この全体は、ここに、参照によって組み込まれる）に記載された試験方法に従って測定して、４インチ（又は、これ未満）の炭化長、及び、２秒間（又は、これ未満）の残炎時間を有するという熱防護要求事項に従うことを含めて、かなりの数の異なる性能試験に合格することを要求する。
【０００５】
炭化長及び残炎時間を試験するために、布地試験片が、１２秒間、炎の上に垂直にぶら下げられる。布地は、２秒間以内に自己消火しなければならない（すなわち、それは、２秒間以下の残炎時間を有するのでなければならない）。布地が自己消火した後、指定された重量が布地に取り付けられ、布地は、その重りが布地から吊り下げられるように、持ち上げられる。布地は、通常、布地の炭化部分に沿って裂けるであろう。裂ける長さ（すなわち、炭化長）は、試験が、布地の機械／経糸（ｗａｒｐ）と幅（ｃｒｏｓｓ−ｍａｃｈｉｎｅ）／緯糸（ｗｅｆｔ）の両方向において行われた時、４インチ以下でなければならない。通常、布地試料は、それが洗われる前（このため、布地は、仕上げ工程からの、残留する−また多くの場合、可燃性の−化学品をまだ含んでいる時）、及び、特定の回数の洗濯（ＮＦＰＡ  ２１１２では１００回の洗濯、ＮＦＰＡ  １９７１では５回の洗濯）後の両方での遵守について試験される。
【０００６】
ＮＦＰＡ  １９７１及びＮＦＰＡ  ２１１２は、また、熱を受けた時に布地が収縮する度合いに関する要求事項も含む。布地の熱収縮は、ＩＳＯ  １７４９３（２０００、この全体は、参照によって本明細書に組み込まれる）に記載された方法に従って測定される。熱収縮試験を行うために、機械／経糸と幅／緯糸の両方向において、互いにある距離で、布地に印が付けられる。１組の印の間の距離が記録される。次いで、布地は、５００度のオーブンに５分間、ぶら下げられる。次に、１組の印の間の距離が再測定される。次いで、布地の熱収縮が、布地が機械／経糸と幅／緯糸の両方向において収縮するパーセンテージとして計算され、適用規格に記載されたパーセンテージ未満でなければならない。例えば、ＮＦＰＡ  １９７１は、消防士の衣服の構成に使用される布地は、機械／経糸と幅／緯糸の両方向において、＜１０％未満の熱収縮を示すことを要求する。
【０００７】
構造のある消防士衣服、例えば、消防士の装備服（ｔｕｒｎｏｕｔ  ｇｅａｒ）は、通常、釣り合った上着とズボンからなり、主として、着用者が重度の熱傷を受けることを防ぐようにデザインされる。ＮＦＰＡに従う装備服又は衣服は、通常、３つの層：外側シェル、中間の水分バリア（ｍｏｉｓｔｕｒｅ  ｂａｒｒｉｅｒ）、及び熱バリア裏地からなる。外側シェルは、通常、難燃性繊維から作られる織布であり、消防士を守る最前線と考えられる。それは、炎に耐えるべきであるだけでなく、通常の消防活動の間に、裂ける、擦り減る、又は引っかけて傷つくことのないように、強靭で、耐久性がある必要がある。
【０００８】
水分バリアは、同時にまた耐炎性（ｆｌａｍｅ  ｒｅｓｉｓｔａｎｔ）でもあり、水及び有害な化学物質が、装備服にしみ込み、充満しないようにするために存在する。外側から装備服に入る余分な水分は、消防士に余分な重さを負わせ、彼又は彼女の負荷を増大させるであろう。
【０００９】
熱バリアは耐炎性であり、衣服全体（ｅｎｓｅｍｂｌｅ）によってもたらされる熱防護の大部分を提供する。伝統的な熱バリアは、やはり難燃性繊維からなる軽量の表面織布（ｗｏｖｅｎ  ｆａｃｅｃｌｏｔｈ）にキルティングされた、難燃性繊維不織布からなるバッティング（ｂａｔｔｉｎｇ）である。バッティングは、単層のニードルパンチ不織布又は多層のスパンレース不織布のいずれかであり得る。表面布地は、普通、交差又は金網（ｃｈｉｃｋｅｎ  ｗｉｒｅ）パターンで、バッティングにキルティングされる。キルティングされた熱バリアは、消防士の衣服の最内層であり、表面布地は、通常、着用者に面している。
【００１０】
サーマルライナー（ｔｈｅｒｍａｌ  ｌｉｎｅｒ）の表面布地は、バッティングが剥脱することを防ぎ、消防士の詰所服又は皮膚のいずれかに直接接触する。フィラメント糸による表面織布は、紡績糸が１００％の表面織布より平滑（ｓｌｉｃｋ）である。この平滑さは、構造のある消防服の、より容易な着衣、及び脱衣、さらには、衣服が着用されている時の動き易さにとって望ましい。
【００１１】
表面布地を織るために使用でき、それでもなお上で論じられた熱防護及び熱収縮の要求事項を満たす、固有難燃性の市販フィラメント糸は限られている。既存の表面布地に使用されるフィラメント糸は、あるタイプのフィラメントアラミド糸で作られ、１００％アラミドの紡績糸、難燃性（「ＦＲ」）レーヨン、アラミド及びナイロンのあるブレンドによる紡績糸、又はこれらの組合せと共に織られる。これらの布地は、高価であり、粗い手触り「又は感触」を有することがあり、熱ストレスを軽減するように皮膚から容易には汗を逃がさず、低水分率を示すように疎水性である。これらの布地に使用されるアラミドフィラメント糸は、また、染色及び／又は印刷することが困難であり得る。ＮＦＰＡ  １９７１の性能要求事項を−単独にせよ、又は、別の層（例えば、バッティング）に取り付けられた時にせよ−満たし、同時に、固有ウィッキング性であり、柔軟で、容易に染色できる、より低コストのフィラメント糸で形成された布地（例えば、これらに限らないが、表面布地）が求められている。
【発明の概要】
【００１２】
この特許において使用される用語「発明」、「本発明（ｔｈｅ  ｉｎｖｅｎｓｉｏｎ）」、「本発明（ｔｈｉｓ  ｉｎｖｅｎｓｉｏｎ）」及び「本発明（ｔｈｅ  ｐｒｅｓｅｎｔ  ｉｎｖｅｎｓｉｏｎ）」は、本特許及び下の特許請求の範囲の主題の全てを広く表すものとする。これらの用語を含む陳述は、本明細書に記載されている主題を限定する、又は、下の特許請求項の意味又は範囲を限定すると理解されるべきではない。本特許によって取り扱われる本発明の実施形態は、下の請求の範囲によって定められ、この概要によってではない。この発明の概要は、本発明の様々な態様の高いレベルの概観であり、下の「発明を実施するための形態」の部において、さらに説明されるいくつかの概念を導入する。この発明の概要は、特許請求される主題の鍵となる又は本質的な特徴を特定しようとするものではなく、また、それは、特許請求される主題の範囲を確定するために、それだけで使用されようとするものでもない。主題は、本特許の明細書全体、全ての図及び各請求項を参照して理解されるべきである。
【００１３】
本発明の実施形態は、セルロース系フィラメント糸を組み入れた難燃性布地に関する。
【発明を実施するための形態】
【００１４】
本発明の実施形態の主題が、ここで、特に制定法の要求事項を満たすように説明されるが、この説明は、必ずしも請求項の範囲を限定しようとするものではない。特許請求される主題は、別の方法で実施され得る、別の要素又はステップを含み得る、また、他の既存の又は未来の技術に結び付けて使用され得る。この説明は、様々なステップ又は要素の中の又は間の何らかの特定の順序又は配置構成を、個々のステップの順序又は要素の配置構成が明示的に記載されている場合を除いて、含意すると解釈されるべきではない。
【００１５】
本発明の実施形態は、糸の少なくともいくつかは、平滑で、柔軟で、容易に染色でき、固有ウィッキング性であり、また疎水性である、糸の組合せにより織られた又は編まれた、難燃性布地（これは、消防士の衣服におけるサーマルライナーに使用される表面布地であり得るが、これである必要はない）を含む。本発明の実施形態は、布地にフィラメント糸に組み入れ、これは、良好な平滑さ及び固有のウィッキング性を有し、また、柔軟で、容易に染色できる。ある実施形態では、セルロース系フィラメント糸が使用される。セルロース系フィラメント糸は、本明細書において詳細に論じられるが、本明細書において想定されている実施形態のいずれにおいても、セルロース系牽切（ｓｔｒｅｔｃｈ  ｂｒｏｋｅｎ）糸が、セルロース系フィラメント糸の代わりとなり得ることが理解されるべきである。セルロース系フィラメント糸は、これらに限らないが、アセテート、トリアセテート、フィラメントレーヨン、フィラメントリヨセル（ｌｙｏｃｅｌｌ）、及び他のセルロース系繊維からなり得る。セルロース系フィラメント糸は、難燃性（固有ＦＲであるか、又はＦＲであるように処理されているかのいずれか）又は非難燃性であり得るが、本発明での布地は、両方の組合せを含み得る。
【００１６】
ある実施形態による布地は、全部がセルロース系フィラメント糸から形成される。様々な種類のセルロース系フィラメント糸が、このような布地に使用され得る、又は、同一の種類のセルロース系フィラメント糸が、布地の全体に渡って使用され得る。単なる例として、ある実施形態では、該布地に使用されるセルロース系フィラメント糸は、同一であり、全ての緯糸（ｐｉｃｋ）及び全ての経糸（ｅｎｄ）として備えられる。例えば、ＦＲレーヨンフィラメント糸は、このような実施形態に適切であり得る。しかし、さらなる糸を布地に含めることが、その布地が関連要求事項、例えばＮＦＰＡ  １９７１及び／又は２１１２の要求事項に従うことを保証するために、必要であり得る。
【００１７】
非ＦＲセルロース系フィラメント糸自体は、必要な難燃性を布地に付与しない。このため、非ＦＲセルロース系フィラメント糸で形成される布地には、難燃性繊維を含めることが必要であり得る。例えば、難燃性のフィラメント、紡績、又は牽切糸（全体として、「ＦＲ糸」と呼ばれる）が、非ＦＲセルロース系フィラメント糸と共に織られる、又は編まれ得る。ＦＲ糸は、どのような種類の糸又は糸のブレンドであってもよく、ＮＦＰＡ  １９７１及び／又はＮＦＰＡ  ２１１２の関連する熱防護規格に、その布地が従うことを保証するために、何らかの量で布地に含められ得る。
【００１８】
ＦＲ糸を形成するために使用できる、適切な例示的ＦＲ及び非ＦＲ材料（入手可能な、又は要望されるものとして、繊維又はフィラメントのいずれかの形の）には、これらに限らないが、パラ−アラミド、メタ−アラミド、ポリベンゾオキサゾール（ＰＢＯ）、ポリベンゾイミダゾール（ＰＢＩ）、モダクリル（ｍｏｄａｃｒｙｌｉｃ）、ポリ｛２，６−ジイミダゾ［４，５−ｂ：４０；５０−ｅ］−ビリジニレン−１，４（２，５−ジヒドロキシ）フェニレン｝（ＰＩＰＤ）、超高分子量（ＵＨＭＷ）ポリエチレン、ＵＨＭＷポリプロピレン、ポリビニルアルコール、ポリアクリロニトリル（ＰＡＮ）、液晶ポリマー、ガラス、ナイロン（及び、ＦＲナイロン）、ポリノジックレーヨン、カーボン、絹、ポリイミド、ポリエステル、芳香族ポリエステル、天然及び合成セルロース系繊維（例えば、綿、レーヨン、アセテート、トリアセテート、及びリヨセル、さらには、それらに対応する難燃性ＦＲ綿、ＦＲレーヨン、ＦＲアセテート、ＦＲトリアセテート、及びＦＲリヨセル）、ＴＡＮＬＯＮ（登録商標）（Ｓｈａｎｇｈａｉ  Ｔａｎｌｏｎ  Ｆｉｂｅｒ  Ｃｏｍｐａｎｙから入手可能）、ウール、メラミン（例えば、ＢＡＳＯＦＩＬ（商標）、Ｂａｓｏｆｉｌ  Ｆｉｂｅｒｓから入手可能）、ポリエーテルイミド、ポリエーテルスルホン、予め酸化されたアクリル繊維、ポリアミド−イミド繊維、例えばＫＥＲＭＥＬ（商標）、ポリテトラフルオロエチレン、ポリ塩化ビニル、ポリエーテルエーテルケトン、ポリエーテルイミド、ポリクラール、ポリイミド、ポリアミド、ポリイミドアミド、ポリオレフィン、ナイロン、並びに、これらの任意の組合せ又はブレンドが含まれる。
【００１９】
適切なモダクリル繊維の例は、Ｋａｎｅｋａ  Ｃｏｒｐｏｒａｔｉｏｎ（大阪、日本）から入手可能なＰＲＯＴＥＸ（商標）繊維、Ｓｏｌｕｔｉａから入手可能なＳＥＦ（商標）、又はこれらのブレンドである。適切なレーヨン材料の例は、Ｌｅｎｚｉｎｇ  Ｆｉｂｅｒｓ  Ｃｏｒｐｏｒａｔｉｏｎから入手可能な、ＬｅｎｚｉｎｇによるＶｉｓｃｏｓｅ（商標）及びＭｏｄａｌ（商標）である。ＦＲレーヨン材料の例は、やはりＬｅｎｚｉｎｇ  Ｆｉｂｅｒｓ  Ｃｏｒｐｏｒａｔｉｏｎから入手可能な、Ｌｅｎｚｉｎｇ  ＦＲ（商標）、及び、Ｓａｔｅｒｉから入手可能なＶＩＳＩＬ（商標）である。リヨセル材料の例には、全てＬｅｎｚｉｎｇ  Ｆｉｂｅｒｓ  Ｃｏｒｐｏｒａｔｉｏｎから入手可能な、ＴＥＮＣＥＬ（商標）、ＴＥＮＣＥＬ  Ｇ１００（商標）及びＴＥＮＣＥＬ  Ａ１００（商標）が含まれる。パラ−アラミド繊維の例には、ＫＥＶＬＡＲ（商標）（ＤｕＰｏｎｔから入手可能）、ＴＥＣＨＮＯＲＡ（商標）（Ｔｅｉｊｉｎ  Ｔｗａｒｏｎ  ＢＶ（Ａｒｎｈｅｉｍ、オランダ）から入手可能）、及び、ＴＷＡＲＯＮ（商標）（やはりＴｅｉｊｉｎ  Ｔｗａｒｏｎ  ＢＶから入手可能）が含まれる。メタ−アラミド繊維の例には、ＮＯＭＥＸ（商標）（ＤｕＰｏｎｔから入手可能）、ＣＯＮＥＸ（商標）（Ｔｅｉｊｉｎから入手可能）、及び、ＡＰＹＥＩＬ（商標）（Ｕｎｉｔｉｋａから入手可能）が含まれる。ポリエステル繊維の例は、ＤＡＣＲＯＮ（登録商標）（Ｉｎｖｉｓｔａ（商標）から入手可能）である。ＰＩＰＤ繊維の例には、Ｍ５（Ｄｕｐｏｎｔから入手可能）が含まれる。メラミン繊維の例は、ＢＡＳＯＦＩＬ（商標）（Ｂａｓｏｆｉｌ  Ｆｉｂｅｒｓから入手可能）である。ＰＡＮ繊維の例は、Ｐａｎｏｘ（登録商標）（ＳＧＬ  Ｇｒｏｕｐから入手可能）である。ＵＨＷＭポリエチレン材料の例には、Ｄｙｎｅｅｍａ及びＳｐｅｃｔｒａが含まれる。液晶ポリマー材料の例は、ＶＥＣＴＲＡＮ（商標）（Ｋｕｒａｒａｙから入手可能）である。
【００２０】
ある実施形態において、ＦＲ糸は、必要な難燃性を布地に付与する助けとなるモダクリル繊維を含む紡績糸である。ある実施形態において、ＦＲ糸におけるモダクリル繊維の量は、その紡績糸の非ＦＲセルロース系フィラメント糸及び何らかの他の非ＦＲ繊維が、２秒間を超える残炎時間を有することを避けるように、規制される。ＦＲ糸は、モダクリル繊維１００％で構成され得るが、別の実施形態では、モダクリル繊維は、唯一の種類のさらなる繊維、又は２種類以上のさらなる繊維とブレンドされる。モダクリル繊維は、上で同定されたＦＲ及び非ＦＲ繊維のいずれかとブレンドされ得る。「Ｆｌａｍｅ  Ｒｅｓｉｓｔａｎｔ  Ｆａｂｒｉｃｓ  ａｎｄ  Ｇａｒｍｅｎｔｓ  Ｍａｄｅ  Ｆｒｏｍ  Ｓａｍｅ」という名称であり、ＵＳ−２００８−００５７８０７−Ａ１として公開された米国特許出願第１１／８４７，９９３号（この全内容は、参照によって本明細書に組み込まれる）に開示されている特定の繊維ブレンドの糸は、本明細書では、ＦＲ糸と想定されているけれども、別のブレンドが、確かに本開示の範囲内にある。
【００２１】
一実施形態において、布地に使用される少なくともいくつかのＦＲ糸は、約３０〜９０％のＦＲモダクリル繊維を有する繊維ブレンドから形成される。このようなブレンドにおける追加の繊維は、約１０〜７０％のセルロース系繊維（例えば、綿、レーヨン、アセテート、トリアセテート、及びリヨセル、さらには、それらに対応する難燃性ＦＲ綿、ＦＲレーヨン、ＦＲアセテート、ＦＲトリアセテート、及びＦＲリヨセル）、及び、約５〜７０％のさらなる固有ＦＲの繊維（例えば、パラ−アラミド、メタ−アラミド、ＰＢＯ、ＰＢＩ、など）のいずれか又は両方を含み得る。より具体的な非限定的例において、布地に使用される少なくともいくつかのＦＲ糸は、約３０〜７０％のＦＲモダクリル繊維と、約３０〜７０％のセルロース系繊維及び約５〜５０％のさらなる固有ＦＲの繊維のいずれか又は両方とを有する繊維ブレンドから形成される。より具体的な非限定的例において、布地に使用される少なくともいくつかのＦＲ糸は、約３０〜７０％のＦＲモダクリル繊維と、約３０〜５０％のセルロース系繊維及び約５〜２５％のさらなる固有ＦＲの繊維のいずれか又は両方とを有する繊維ブレンドから形成される。本明細書において論じられている本発明の範囲を限定しようとするものでは全くない、より一層具体的な例において、ＦＲ糸は、約４０〜７０％のＦＲモダクリル繊維、約３０〜４０％のセルロース系繊維（例えば、これらに限らないが、ＴＥＮＣＥＬ（商標）繊維及びＴＥＮＣＥＬ  Ａ１００（商標）繊維のような合成セルロース系繊維）と約１０〜１５％のアラミド繊維（例えば、これに限らないが、パラ−アラミド繊維）との間のブレンドを含む。
【００２２】
布地の実施形態に含められ得るＦＲ糸の実施形態の具体例が、下に記載される。
【００２３】
ＦＲ糸＃１：約５０％のＦＲモダクリル（ＰＲＯＴＥＸ  Ｃ（商標））、約４０％のセルロース系（ＴＥＮＣＥＬ  Ａ１００（商標））、及び、約１０％のパラ−アラミド（ＴＷＡＲＯＮ（商標））のブレンドを有する紡績糸。
【００２４】
ＦＲ糸＃２：約４５％のＦＲモダクリル（ＰＲＯＴＥＸ  Ｃ（商標））、約３５％の第１のセルロース系（ＴＥＮＣＥＬ  Ａ１００（商標））、約１０％の第２のセルロース系（Ｌｅｎｚｉｎｇ  ＦＲ（商標）又はＦＲレーヨン）、及び、１０％のパラ−アラミド（ＴＷＡＲＯＮ（商標））のブレンドを有する紡績糸。
【００２５】
ＦＲ糸＃３：約５０％のＦＲモダクリル（ＰＲＯＴＥＸ  Ｃ（商標））、約３５％のセルロース系（ＴＥＮＣＥＬ  Ａ１００（商標））、約１０％のナイロン、及び、約５％のパラ−アラミド（ＴＷＡＲＯＮ（商標））のブレンドを有する紡績糸。
【００２６】
ＦＲ糸＃４：約４８％のＦＲモダクリル（ＰＲＯＴＥＸ  Ｃ（商標））、約３７％のセルロース系（ＴＥＮＣＥＬ  Ａ１００（商標））、及び、約１５％のパラ−アラミド（ＴＷＡＲＯＮ（商標））のブレンドを有する紡績糸。
【００２７】
ＦＲ糸＃５：約５０％のＦＲモダクリル（ＰＲＯＴＥＸ  Ｃ（商標））、約３９％のセルロース系（ＴＥＮＣＥＬ  Ａ１００（商標））、約１０％のパラ−アラミド（ＴＷＡＲＯＮ（商標））、及び、約１％の静電防止剤のブレンドを有する紡績糸。
【００２８】
布地の実施形態に使用される他のＦＲ糸は、モダクリル繊維を含まないこともある。例えば、ＦＲ糸の他の実施形態は、０〜１００％のセルロース系繊維（例えば、綿、レーヨン、アセテート、トリアセテート、及びリヨセル、さらには、それらに対応する難燃性ＦＲ綿、ＦＲレーヨン、ＦＲアセテート、ＦＲトリアセテート、及びＦＲリヨセル）、０〜１００％の固有ＦＲの繊維（例えば、メタ−アラミド又はパラ−アラミド、ＰＢＩ、ＰＢＯ、ガラス、カーボン、液晶ポリマー材料、鉱物系材料、メラミン、及び、低熱収縮を示す他の類似の材料）、並びに０〜２０％のナイロンの少なくとも１つ、さらには、これらの繊維のいずれか又は全てのブレンドから形成される紡績糸である。より詳細には、ＦＲ糸の他の実施形態は、０〜８０％のセルロース系繊維、１０〜８０％の固有ＦＲの繊維、及び０〜２０％のナイロン、さらには、これらの繊維のいずれか又は全てのブレンドから形成される紡績糸である。より一層詳細には、ＦＲ糸の他の実施形態は、２０〜８０％のセルロース系繊維、１０〜６０％の固有ＦＲの繊維、及び０〜２０％のナイロン、さらには、これらの繊維のいずれか又は全てのブレンドから形成される紡績糸である。より一層詳細には、ＦＲ糸の他の実施形態は、５０〜８０％のセルロース系繊維、１０〜４０％の固有ＦＲの繊維、及び０〜１５％のナイロン、さらには、これらの繊維のいずれか又は全てのブレンドから形成される紡績糸である。ＦＲ糸の１つの具体的実施形態（ＦＲ糸＃６）は、約６５％のＦＲセルロース系（例えば、ＦＲレーヨン）、２５％のパラ−アラミド、及び１０％のナイロンから形成される紡績糸である。
【００２９】
ある実施形態において、非ＦＲセルロース系フィラメント糸は、布地の機械／経糸又は幅／緯糸の方向の一方（「セルロース系フィラメント方向」）のみに備えられ、ＦＲ糸（例えば、上で開示されたもの）は、セルロース系フィラメント方向と反対の方向に織り込まれる。ある実施形態において、セルロース系フィラメント方向における糸の全ては、非ＦＲセルロース系フィラメント糸で構成される。代わりに、ＦＲ糸（例えば、上で開示されたモダクリル繊維を有するＦＲ糸など）は、セルロース系フィラメント方向に渡って、ランダムに、又は、あるパターンで（例えば、セルロース系フィラメント糸、ＦＲ糸、ＦＲ糸、セルロース系フィラメント糸、ＦＲ糸、ＦＲ糸、など）、非ＦＲセルロース系フィラメント糸に差し入れられてもよい。
【００３０】
他の実施形態において、非ＦＲセルロース系フィラメント糸は、布地の機械／経糸と幅／緯糸の両方向に備えられる。ＦＲ糸（例えば、上で開示されたもの）は、機械／経糸方向に、幅／緯糸方向に、又は、機械／経糸と幅／緯糸の両方向に備えられ、ランダムに、又は、あるパターンで、セルロース系フィラメント糸に差し入れられ得る。
【００３１】
布地の全体に渡って使用されるＦＲ糸は、同じであることができるが、そうでなくてもよい。例えば、一方向においてセルロース系フィラメント糸に差し入れられるＦＲ糸は、異なる方向に備えられるＦＲ糸と同じであっても、異なっていてもよい。単なる例として、一実施形態において、モダクリル繊維を有するＦＲ糸（例えば、ＦＲ糸＃４）が、（非ＦＲセルロース系フィラメント糸と共に）セルロース系フィラメント方向に備えられ、他方、ＦＲ糸＃６が、異なる方向において、全ての緯糸（ｐｉｃｋ）／経糸（ｅｎｄ）として備えられた。
【００３２】
難燃性についての同じ懸念は、布地がＦＲセルロース系フィラメント糸を含む場合は、生じ得ない。しかし、他の懸念、例えば熱収縮は、起こり得る。ある実施形態において、布地に使用されるセルロース系フィラメント糸に熱収縮の難点があり得る状況では、布地の熱収縮を防ぐ、又は最小限度に抑えるために、布地に安定化糸（Ｓｔａｂｉｌｉｚｉｎｇ  Ｙａｒｎ）を含めることが望ましいことであり得るが、必ず必要とは限らない。安定化糸は、熱収縮に対して十分な耐性を有していなければならない。安定化糸は、紡績、フィラメント、又は牽切糸であり得る。安定化糸のための適切な材料及びブレンドは、これらに限らないが、ＦＲ糸について上で同定されたものが含まれる。大部分の実施形態において、安定化糸はＦＲであるが、非ＦＲ材料を含み得る。ある実施形態において、固有ＦＲの材料、例えば、これらに限らないが、アラミド、ＰＢＩ、ＰＢＯ、及び液晶ポリマー材料（例えば、ＶＥＣＴＲＡＮ（商標）、Ｋｕｒａｒａｙから入手可能）を含むフィラメント安定化糸（これらに限らないが）を含めて、フィラメント安定化糸が、特に適切であり得る。
【００３３】
ある実施形態において、十分な安定化糸が布地を熱的に安定にするために備えられれば、非安定化糸（すなわち、熱的に安定でなく、布地の熱安定性に寄与しない糸）が、布地に使用され得る。このような非安定化糸は、ＦＲ糸に使用されるとして、上で開示された繊維又はブレンドのいずれかを含み得る。
【００３４】
ある実施形態において、セルロース系フィラメント糸は、布地の機械／経糸、又は幅／緯糸の方向の一方（「セルロース系フィラメント方向」）だけに備えられ、他の糸（例えば、安定化糸及び／又は非安定化糸）が、セルロース系フィラメント方向と異なる方向に備えられる。代わりに、安定化糸及び非安定化糸のいずれか又は両方が、セルロース系フィラメント方向に渡って、ランダムに、又は、あるパターンで、セルロース系フィラメント糸に差し入れられてもよい。少なくともセルロース系フィラメント方向に安定化糸を備えることが望ましいことであり得る。例えば、経糸方向における１００％のメタ−アラミド紡績糸（すなわち、安定化糸）と、緯糸方向（セルロース系フィラメント方向）における１００％のＦＲレーヨンフィラメント糸とから形成される布地は、緯糸方向において、熱収縮要求事項に合格しなかったが、これは、安定化糸が、その方向における熱収縮に対する必要な耐性を付与するために、セルロース系フィラメント方向に含められる必要があり得ることを示唆する。
【００３５】
別の実施形態において、セルロース系フィラメント糸は、布地の機械／経糸と幅／緯糸の両方向に備えられる。安定化及び／又は非安定化糸が、機械／経糸方向、幅／緯糸方向、又は、布地の機械／経糸と幅／緯糸の両方向に備えられ、ランダムに、又は、あるパターンで、セルロース系フィラメント糸に差し入れられ得る。
【００３６】
セルロース系フィラメント糸：ＦＲ糸又はセルロース系フィラメント糸：安定化糸の如何なる比率も、布地が、ＮＦＰＡ  １９７１及び／又はＮＦＰＡ  ２１１２の熱防護要求事項（炭化長及び残炎時間）並びに熱収縮要求事項に合格するのであれば、使用され得る。糸の比率は、２つの異なる方法−個々の糸を数えること、又は、経糸（ｅｎｄ）を数えることのいずれかによって、計算され得る。例えば、諸撚り糸（例えば、ＦＲ糸と諸撚りされたセルロース系フィラメント糸）を考えると、各糸は、前記の比率を決める目的で、個々に考えることができる、又は、諸撚りされた２本の糸は、単経糸（ｓｉｎｇｌｅ  ｅｎｄ）と考えることもできる。例えば、次の糸の繰返しを有するパターンで織られた布地を考える：
・それぞれが２本のＦＲ糸を諸撚りすることによって形成された２本の糸；及び
・セルロース系フィラメント糸を１本のＦＲ糸と諸撚りすることによって形成された１本の糸。
このような布地でのセルロース系フィラメント糸：ＦＲ糸の比率は、それぞれの個々の糸が数えられる場合、１：５である、又は、各経糸（ｙａｒｎ  ｅｎｄ）が数えられる場合、１：２である。
【００３７】
いずれかの糸比率計算方法を用い、布地におけるセルロース系フィラメント糸：ＦＲ糸（特に、モダクリル繊維を有するＦＲ糸）、さらには、セルロース系フィラメント糸：安定化糸は、約１５：１から、その間の任意の整数でない増加（例えば、１３：２、９：４、３：２、など）を含めて、１：１までの様々なその下の任意の比率（例えば、１０：１、又は９：１、又は８：１、又は７：１、又は６：１、又は５：１、又は４：１、又は３：１、又は２：１、又は１：１）であり得る。
【００３８】
本明細書で想定されている如何なる糸も、ＦＲ糸について上で論じられた材料及び／又はブレンドのいずれかからなる、１種又は複数の他の難燃性又は非難燃性の紡績糸（又は、ステープル繊維）、フィラメント糸、及び牽切糸と組み合わせられても、結び付けられても、又は被覆されてもよい（すなわち、諸撚り、複糸撚り、包み込み、芯鞘、被覆紡績、など）。
【００３９】
セルロース系フィラメント糸が、本明細書において詳細に論じられたが、別の実施形態は、布地に、別の種類のフェイラメント糸、例えば、ポリフェニレンスルフィド（ＰＰＳ）、ポリテトラフルオロエチレン（ＰＴＦＥ）、及び液晶ポリマー材料（例えば、ＶＥＣＴＲＡＮ（商標）、Ｋｕｒａｒａｙから入手可能）を含むものを組み入れる。
【００４０】
ある実施形態において、本明細書において開示されている布地は、２〜８オンス／平方ヤード（「ｏｓｙ」）（両端の値を含む）；２〜７ｏｓｙ（両端の値を含む）；２〜５ｏｓｙ（両端の値を含む）；２〜４ｏｓｙ（両端の値を含む）の間の重さを有する。布地は、望ましい任意の織り（例えば、平織、斜文織）を有するように織られても、又は編まれてもよい（例えば、シングル、ダブル、プレーン、インターロック）。
【００４１】
ある実施形態において、本明細書に開示されている布地は、別の布地又は膜に、キルティングされる、又は別の仕方で取り付けられる（例えば、ラミネートされる）。単なる例として、ある実施形態において、本明細書に開示されている布地は、消防士の衣服のサーマルライナーを形作るために、少なくとも１つの絶縁層（例えば、不織布バッティング）にキルティングされる、又は別の仕方で取り付けられる表面布地である。しかし、本明細書に開示されている布地の実施形態は、他の用途に使用されても適切であり得る。
【００４２】
ある実施形態において、布地は、他の布地に取り付けられない。単なる例として、一実施形態において、布地は、滑らか（ｓｍｏｏｔｈ）である（例えば、これに限らないが、この面に主として露出したフィラメント糸を有する）１つの側と、羽毛を立てられた（望まれる絶縁性をもたせるために）反対の側とを有する編物布地である。このような布地で製造される衣服は、着衣、脱衣、及び着用が楽であるように、滑らかな側が着用者に最も接近しているように、形成され得る。
【００４３】
織物布地又は編物布地の実施形態におけるセルロース系フィラメント糸は、望ましい平滑さ、柔らかい手触り、快適さ、固有のウィッキング性及び易染色性、並びに親水性を、布地に付与する助けとなる。さらに、通常、これらの糸は、表面布地に通常使用されるアラミドフィラメント糸より、安価で、染色及びプリントし易い。
【００４４】
布地におけるセルロース系フィラメント糸及び任意選択の他の糸の種類及び難燃性は、好ましくは、布地（単独で、又は、別の層、例えば絶縁層に取り付けられた時のいずれか）が、ＮＦＰＡ  １９７１及び／又はＮＦＰＡ  ２１１２の熱防護及び熱収縮要求事項に従うことを保証するように選択される。
【実施例】
【００４５】
本明細書において開示されている布地の実施形態は、ＮＦＰＡ  １９７１及び／又はＮＦＰＡ  ２１１２の熱防護要求事項（炭化長及び残炎時間）、さらには、熱収縮要求事項への遵守について試験された。本発明の布地は、単独で、さらには、絶縁層に取り付けられて、試験された。次の布地が試験された。
【００４６】
１．実施例＃１  複合サーマルライナー：次のような、２種の絶縁層に取り付けられた、本発明の実施形態による染色布地（本発明の布地１）から形成された、７．５ｏｓｙの複合サーマルライナー：
本発明の布地１：３．６ｏｓｙの織布。経糸は全て、２６／１ｃｃで、６５％のＦＲレーヨン／２５％のパラ−アラミド／１０％のナイロンの紡績糸からなっていた。緯糸方向（ｆｉｌｌ  ｄｉｒｅｃｔｉｏｎ）には、２つの異なる糸−ＦＲレーヨンフィラメントの２本の糸、次に、２００デニールのＫｅｖｌａｒフィラメントの１本の糸−が、繰返しパターンで、備えられた。
【００４７】
絶縁層：
・１．５ｏｚのＮｏｍｅｘ／Ｋｅｖｌａｒスパンレース
・２．３ｏｚのＮｏｍｅｘ／Ｋｅｖｌａｒスパンレース
２．実施例＃２  複合サーマルライナー：次のような、２種の絶縁層に取り付けられた、本発明の実施形態による染色布地（本発明の布地２）から形成された、７．６ｏｓｙの複合サーマルライナー：
本発明の布地２：３．７ｏｓｙの織布。経糸は全て、２６／１ｃｃで、６５％のＦＲレーヨン／２５％のパラ−アラミド／１０％のナイロンの紡績糸からなっていた。緯糸方向には、２つの異なる糸−ＦＲレーヨンフィラメントの４本の糸、次に、２００デニールのＫｅｖｌａｒフィラメントの１本の糸−が、繰返しパターンで、備えられた。
【００４８】
絶縁層：
・１．５ｏｚのＮｏｍｅｘ／Ｋｅｖｌａｒスパンレース
・２．３ｏｚのＮｏｍｅｘ／Ｋｅｖｌａｒスパンレース
３．実施例＃３  複合サーマルライナー：次のような、２種の絶縁層に取り付けられた、本発明の実施形態による染色布地（本発明の布地３）から形成された、７．５ｏｓｙの複合サーマルライナー：
本発明の布地３：４．２ｏｓｙの織布。経糸は全て、２６／１ｃｃで、６５％のＦＲレーヨン／２５％のパラ−アラミド／１０％のナイロンの紡績糸からなっていた。緯糸方向には、２つの異なる糸−ＦＲレーヨンフィラメントの９本の糸、次に、２００デニールのＫｅｖｌａｒフィラメントの１本の糸−が、繰返しパターンで、備えられた。
【００４９】
絶縁層：
・１．５ｏｚのＮｏｍｅｘ／Ｋｅｖｌａｒスパンレース
・２．３ｏｚのＮｏｍｅｘ／Ｋｅｖｌａｒスパンレース
下の表Ａは、本発明の布地を単独で試験した結果を記す。
【００５０】
【表１】
2017525867.tif 000002
【００５１】
表Ｂは、絶縁層に取り付けられた本発明の布地によって形成された、実施例の複合サーマルライナーを試験した結果を記す。
【００５２】
【表２】
2017525867.tif 000003
【００５３】
上記構成要素の別の配置、さらには、示されていない、又は記載されていない構成要素及びステップが、可能である。同様に、いくつかの特徴及びサブコンビネーション（ｓｕｂｃｏｍｂｉｎａｔｉｏｎ）は有用であり、他の特徴及びサブコンビネーションに言及することなく、用いられ得る。本発明の実施形態は、限定するためでなく例示のために説明されており、代わりとなる実施形態が本特許の読者には明らかであろう。したがって、本発明は、上で記載された又は図に描かれた実施形態には限定されず、様々な実施形態及び変更が、本発明の範囲から逸脱することなく成され得る。
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
非難燃性セルロース系フィラメント糸を含み、ＡＳＴＭ  Ｄ６４１３に従って試験した場合に、４インチ（10.16 cm）以下の炭化長及び２秒間以下の残炎時間を有する、難燃性布地。
【請求項２】
非難燃性セルロース系フィラメント糸がレーヨンを含む、請求項１に記載の難燃性布地。
【請求項３】
複数の難燃性紡績糸をさらに含む、請求項１に記載の難燃性布地。
【請求項４】
複数の難燃性紡績糸の少なくともいくつかが、ＦＲモダクリル繊維を含む、請求項３に記載の難燃性布地。
【請求項５】
複数の難燃性紡績糸の少なくともいくつかが、３０〜９０％のＦＲモダクリル繊維を含む、請求項４に記載の難燃性布地。
【請求項６】
複数の難燃性紡績糸の少なくともいくつかが、セルロース系繊維及び、ＦＲモダクリル繊維以外の固有難燃性の繊維の少なくとも１つをさらに含む、請求項４に記載の難燃性布地。
【請求項７】
複数の紡績糸の少なくともいくつかが、４０〜７０％のＦＲモダクリル繊維、３０〜４０％のセルロース系繊維、及び１０〜１５％のアラミド繊維を含む、請求項６に記載の難燃性布地。
【請求項８】
セルロース系フィラメント糸を含み、機械方向及び幅方向を有し、ＩＳＯ  １７４９３に従って試験した場合に、機械方向及び幅方向のいずれにおいても熱収縮が１０％以下である、難燃性布地。
【請求項９】
セルロース系フィラメント糸が、難燃性セルロース系フィラメント糸を含む、請求項８に記載の難燃性布地。
【請求項１０】
セルロース系フィラメント糸が、難燃性レーヨンフィラメント糸を含む、請求項９に記載の難燃性布地。
【請求項１１】
難燃性セルロース系フィラメント糸が布地における第１の糸を構成し、布地が第１の糸とは異なる第２の糸をさらに含み、難燃性セルロース系フィラメント糸と第２の糸との両方が、布地の機械方向又は幅方向の一方に備えられる、請求項９に記載の難燃性布地。
【請求項１２】
第２の糸がフィラメント糸を含む、請求項１１に記載の難燃性布地。
【請求項１３】
第２の糸が、固有難燃性の材料を含むフィラメント糸を含む、請求項１２に記載の難燃性布地。
【請求項１４】
固有難燃性の材料が、パラ−アラミド、メタ−アラミド、ＰＢＩ，ＰＢＯ、又は液晶ポリマー材料を含む、請求項１３に記載の難燃性布地。
【請求項１５】
布地が、第１の糸及び第２の糸とは異なる第３の糸をさらに含み、第３の糸が紡績糸である、請求項１１に記載の難燃性布地。
【請求項１６】
第２の糸が紡績糸を含む、請求項１１に記載の難燃性布地。
【請求項１７】
布地の機械方向又は幅方向の一方において、難燃性セルロース系フィラメント糸１５本毎に、少なくとも１本の第２の糸を含む、請求項１１に記載の難燃性布地。
【請求項１８】
第２の糸が、固有難燃性の材料を含むフィラメント糸を含み；
布地が難燃性の第３の糸をさらに含み、難燃性の第３の糸は紡績糸であり；
難燃性セルロース系フィラメント糸と第２の糸との両方が、布地の機械方向又は幅方向の一方に備えられ；
第３の糸が、布地の機械方向又は幅方向の他方に備えられる；
請求項１１に記載の難燃性布地。
【請求項１９】
第２の布地に取り付けられた第１の布地を含む難燃性複合布地であって、第１の布地がセルロース系フィラメント糸を含み、複合布地が、ＩＳＯ  １７４９３に従って試験した場合に、１０％以下の熱収縮を有する、難燃性複合布地。
【請求項２０】
ＡＳＴＭ  Ｄ６４１３に従って試験した場合に、４インチ（10.16 cm）以下の炭化長及び２秒間以下の残炎時間を有するサーマルライナーである、請求項１９に記載の難燃性複合布地。
【請求項２１】
第１の布地及び第２の布地が取り付けられる第３の布地をさらに含む、請求項１９に記載の難燃性複合布地。
【請求項２２】
セルロース系フィラメント糸がレーヨンを含む、請求項１９に記載の難燃性複合布地。
【請求項２３】
セルロース系フィラメント糸が、非難燃性セルロース系フィラメント糸を含む、請求項１９に記載の難燃性複合布地。
【請求項２４】
第１の布地が、ＦＲモダクリル繊維を含む複数の難燃性紡績糸をさらに含む、請求項２３に記載の難燃性複合布地。
【請求項２５】
セルロース系フィラメント糸が、難燃性セルロース系フィラメント糸を含む、請求項１９に記載の難燃性複合布地。
【請求項２６】
難燃性セルロース系フィラメント糸が、第１の布地における第１の糸を構成し、第１の布地が、第１の糸とは異なる第２の糸をさらに含む、請求項２５に記載の難燃性複合布地。
【請求項２７】
第１の布地が機械方向及び幅方向をさらに含み、難燃性セルロース系フィラメント糸と第２の糸との両方が、第１の布地の機械方向又は幅方向の一方に備えられる、請求項２６に記載の難燃性複合布地。
【請求項２８】
第２の糸が、固有難燃性の材料を含むフィラメント糸を含む、請求項２６に記載の難燃性複合布地。
【請求項２９】
第１の布地が、第１の糸及び第２の糸とは異なる第３の糸をさらに含み、第３の糸が難燃性紡績糸である、請求項２８に記載の難燃性複合布地。
【請求項３０】
難燃性セルロース系フィラメント糸と第２の糸との両方が、第１の布地の機械方向又は幅方向の一方に備えられ；
少なくとも１本の第２の糸が、機械方向又は幅方向の一方における難燃性セルロース系フィラメント糸１５本毎に、機械方向又は幅方向の一方に備えられ；
第３の糸が、第１の布地の機械方向又は幅方向の他方に備えられる；
請求項２９に記載の難燃性複合布地。
【国際調査報告】
2017525867.tif 000004
2017525867.tif 000005
2017525867.tif 000006
2017525867.tif 000007